(57)【要約】  本発明は、基材と、粘着剤層とを有する皮膚貼付材であって、基材は破断伸びが１００％以上、破断強度が２０Ｎ／２０ｍｍ以下、密度が０．５ｇ／ｃｍ３以下、厚みが０．３００ｍｍ以上である発泡体シートからなり、粘着剤層は前記基材の片面に形成されており、粘着剤層はアクリル系共重合体と、室温で液状もしくはペースト状の成分とを含む皮膚貼付材に関する。
2020158698.tif 000002
【特許請求の範囲】
【請求項１】
基材と、粘着剤層とを有する皮膚貼付材であって、
前記基材は破断伸びが１００％以上、破断強度が２０Ｎ／２０ｍｍ以下、密度が０．５ｇ／ｃｍ３以下、厚みが０．３００ｍｍ以上である発泡体シートからなり、
前記粘着剤層は前記基材の片面に形成されており、
前記粘着剤層はアクリル系共重合体と、室温で液状もしくはペースト状の成分とを含む皮膚貼付材。
【請求項２】
前記基材の前記粘着剤層を備える面の反対側の面に、他の粘着剤層をさらに備える請求項１に記載の皮膚貼付材。
【請求項３】
前記室温で液状もしくはペースト状の成分が、カルボン酸エステルを含む請求項１または２に記載の皮膚貼付材。
【請求項４】
前記カルボン酸エステルが、飽和脂肪酸のグリセリンエステルを含む請求項３に記載の皮膚貼付材。
【発明の詳細な説明】
【技術分野】
【０００１】
本発明は、皮膚貼付材に関する。
【背景技術】
【０００２】
従来、ユーザーの身体に装着するデバイス（ウェアラブルデバイス）が知られている。ウェアラブルデバイスの用途は多岐にわたり、例えばユーザーの血糖値、心電、筋電、体温等の情報を測定すること等が挙げられる。【０００３】
また、ウェアラブルデバイスの装着の態様も様々である。例えば、ユーザーの身体に貼り付けて装着するデバイスが知られている。このようなデバイスは、ユーザーの身体への密着性が高いので測定される情報の精度が高い点や、装着が簡便である点などにおいて優れている。例えば、特許文献１においては、皮膚に装着して用いる心臓モニタリング用のデバイスが開示されている。
このようなデバイスの貼り付けには、粘着性を有するテープ状の皮膚貼付材が用いられる場合がある。
【先行技術文献】
【特許文献】
【０００４】
【特許文献１】日本国特表２０１５−５３０２２５号公報
【発明の概要】
【発明が解決しようとする課題】
【０００５】
皮膚貼付材を皮膚に貼付していると皮膚刺激が生じる場合がある。例えば、粘着剤の成分によっては皮膚に痒みが生じ、時には炎症が生じる場合がある。また、皮膚貼付材により硬いウェアラブルデバイスを皮膚に装着した場合、ウェアラブルデバイスが押し付けられることにより、皮膚に圧痕や痛みが生じる場合もある。【０００６】
また、皮膚は柔軟に伸縮するため、ウェアラブルデバイスおよび皮膚貼付材が皮膚の伸縮を追従できずに、剥がれてしまったり、不快感（つっぱり感）や痛みを感じたりする場合がある。【０００７】
ウェアラブルデバイスはその用途によっては長期間にわたる装着が必要な場合もあり、したがって、皮膚刺激が少なく、剥がれにくく、また、貼付中の不快感が抑制された皮膚貼付材が望まれていた。【０００８】
本発明は上記に鑑みてなされたものであり、皮膚刺激が少なく、剥がれにくく、また、貼付中の不快感が抑制された皮膚貼付材を提供することを目的とする。
【課題を解決するための手段】
【０００９】
上記の課題を解決する、本発明の皮膚貼付材は、基材と、粘着剤層とを有する皮膚貼付材であって、基材は破断伸びが１００％以上、破断強度が２０Ｎ／２０ｍｍ以下、密度が０．５ｇ／ｃｍ３以下、厚みが０．３００ｍｍ以上である発泡体シートからなり、粘着剤層は基材の片面に形成されており、粘着剤層はアクリル系共重合体と、室温で液状もしくはペースト状の成分とを含む。
本発明の皮膚貼付材の一態様において、基材の粘着剤層を備える面の反対側の面に、他の粘着剤層をさらに備えてもよい。
本発明の皮膚貼付材の一態様において、室温で液状もしくはペースト状の成分が、カルボン酸エステルを含んでもよい。
本発明の皮膚貼付材の一態様において、カルボン酸エステルが、飽和脂肪酸のグリセリンエステルを含んでもよい。
【発明の効果】
【００１０】
本発明によれば、皮膚刺激が少なく、剥がれにくく、また、貼付中の不快感が抑制された皮膚貼付材が提供される。
【図面の簡単な説明】
【００１１】
【図１】図１は、皮膚貼付材の概略側面図である。
【図２】図２は、両面が粘着面である皮膚貼付材を用いて皮膚にウェアラブルデバイスを貼付した状態を表す概略図である。
【図３】図３は、片面のみが粘着面である皮膚貼付材を用いて皮膚にウェアラブルデバイスを貼付した状態を表す概略図である。
【発明を実施するための形態】
【００１２】
以下、本発明の実施形態について、詳細に説明する。なお、本発明は、以下に説明する実施形態に限定されるものではない。
【００１３】
［皮膚貼付材］
本実施形態の一態様にかかる皮膚貼付材の概略側面図を図１に示す。本態様の皮膚貼付材１は、基材（支持体）２と、粘着剤層３とを有する。
【００１４】
本態様において、基材２は破断伸びが１００％以上、破断強度が２０Ｎ／２０ｍｍ以下、密度が０．５ｇ／ｃｍ３以下、厚みが０．３００ｍｍ以上である発泡体シートからなる。したがって、本態様の皮膚貼付材１は伸縮性及び応力緩和性（クッション性）が高い。そのため、本態様の皮膚貼付材１は皮膚の伸縮に追従して伸縮することが可能であり、皮膚の伸縮による剥離や不快感（つっぱり感）、皮膚刺激が生じにくい。
また、詳細は後述するが、本態様の皮膚貼付材１はクッション性が高いため、ウェアラブルデバイスを皮膚刺激が少ない態様で皮膚に装着することができる。
【００１５】
本態様において、粘着剤層３は、基材２の片面に形成されており、アクリル系共重合体と、室温で液状もしくはペースト状の成分とを含む。詳細は後述するが、このような粘着剤層３は皮膚刺激が少ない。なお、以下において、基材２の、当該粘着剤層３を備える側の面を「第１の面」と記載し、第１の面の反対側の面を「第２の面」と記載する場合がある。
【００１６】
なお、本実施形態の皮膚貼付材は、片面のみが粘着面であっても、両面が粘着面であってもよい。すなわち、本実施形態の皮膚貼付材は、粘着剤層として基材の第１の面に形成された上記の所定の成分を含む粘着剤層（以下において、「第１の粘着剤層」ともいう）のみを備えてもよく、更に第２の面に形成された他の粘着剤層（以下において、「第２の粘着剤層」ともいう）を備えてもよい。第２の粘着剤層は、アクリル系共重合体と、室温で液状もしくはペースト状の成分とを含んでも、あるいは含まなくてもよい。
【００１７】
図２に、本実施形態の一態様として、粘着剤層として基材１２の第１の面に形成された第１の粘着剤層１３と、第２の面に形成された第２の粘着剤層１４を備える皮膚貼付材１１、すなわち両面が粘着面である皮膚貼付材１１を用いて皮膚１５にウェアラブルデバイス１６を装着した状態を表す概略図を示す。両面が粘着面である皮膚貼付材１１を用いてウェアラブルデバイス１６を皮膚に装着する場合は、アクリル系共重合体と、室温で液状もしくはペースト状の成分とを含む第１の粘着剤層１３を皮膚１５に貼付し、第２の粘着剤層１４をウェアラブルデバイス１６に貼付するようにする。
このように両面が粘着面である本態様の皮膚貼付材１１を用いると、以下に説明するように、特にはがれにくく、不快感及び皮膚刺激を抑制して皮膚１５にウェアラブルデバイス１６を装着することができるため好ましい。
【００１８】
通常ウェアラブルデバイスは硬質であるため、皮膚の伸縮に追従して伸縮できず、したがって、これに起因する剥離やつっぱり感、痛みの抑制は困難である。一方、本態様の皮膚貼付材１１を用いて図２に示すようにウェアラブルデバイス１６を装着した場合、皮膚１５とウェアラブルデバイス１６との間に、クッション性に優れる基材１２が存在することとなる。したがって、皮膚１５とウェアラブルデバイス１６との伸縮性の差に起因する応力を緩和することが可能であり、これに起因する剥離やつっぱり感、痛みを抑制することが可能である。
【００１９】
さらに、従来の皮膚貼付材を用いてウェアラブルデバイスを皮膚貼付材で覆うようにして皮膚に装着すると、ウェアラブルデバイスは皮膚に押し付けられるようにして直接接触することとなるので、皮膚に圧痕や痛み等の皮膚刺激が発生する。一方、本態様の皮膚貼付材１１を用いて図２に示すようにウェアラブルデバイス１６を装着した場合、ウェアラブルデバイス１６はクッション性に優れる基材１２を介して皮膚１５に接触することとなり、また、皮膚１５に押し付けられることもないので、皮膚刺激が発生しにくい。
【００２０】
また、片面のみが粘着面である皮膚貼付材２１、すなわち、第２の粘着剤層を備えない皮膚貼付材２１を用いてウェアラブルデバイス２６を装着する際は、図３に示すように、第１の粘着剤層２３を皮膚２５に貼付し、基材２２の第２の面に粘着剤や両面粘着テープ等（図示省略）を用いてウェアラブルデバイス２６を貼付することが好ましい。このように装着することによって、上記のように両面が粘着面である皮膚貼付材を用いた場合と同様の効果を奏することができる。
【００２１】
なお、上記に本実施形態の皮膚貼付材を用いたウェアラブルデバイスの装着の好ましい態様について説明したが、本実施形態の皮膚貼付材の用途はこれに限定されない。例えば本実施形態の皮膚貼付材によりウェアラブルデバイスを覆うようにして皮膚に装着してもよいし、また、本実施形態の皮膚貼付材は絆創膏のように傷口の保護に用いることもできるし、サージカルテープのように包帯やガーゼなどを患部に固定するために用いることもできる。
【００２２】
基材のクッション性を向上させるためには、基材の厚みは大きい方が好ましい。したがって、基材（発泡体シート）の厚みは、０．３００ｍｍ以上、好ましくは０．６００ｍｍ以上、より好ましくは０．９００ｍｍ以上とする。
一方、基材が厚すぎると、基材が割れやすくなる恐れやズレやすくなる恐れがある。したがって、基材（発泡体シート）の厚みは、３．０００ｍｍ以下が好ましく、２．０００ｍｍ以下がより好ましく、１．０００ｍｍ以下が更に好ましい。
【００２３】
基材の伸縮性、クッション性を向上させるためには、基材の密度は小さいことが好ましい。したがって、基材（発泡体シート）の密度は、０．５ｇ／ｃｍ３以下、好ましくは０．４ｇ／ｃｍ３以下、より好ましくは０．３５ｇ／ｃｍ３以下とする。
一方、皮膚貼付材の強度を確保する観点からは、基材の密度は小さすぎないことが好ましい。したがって、基材（発泡体シート）の密度は、０．１５ｇ／ｃｍ３以上が好ましく、０．２ｇ／ｃｍ３以上がより好ましく、０．２５ｇ／ｃｍ３以上が更に好ましい。
【００２４】
基材の伸縮性は種々の方法により評価できるが、例えば実施例の欄に記載の方法により測定される破断強度及び破断伸びを用いて評価できる。
ここで、伸縮性を向上させる観点から、基材（発泡体シート）はその破断強度を２０Ｎ／２０ｍｍ以下、好ましくは１０Ｎ／２０ｍｍ以下、より好ましくは５Ｎ／２０ｍｍ以下とし、また、その破断伸びを１００％以上、好ましくは２００％以上、より好ましくは２５０％以上とする。
【００２５】
基材の伸縮性、クッション性を向上させるためには、基材の気泡率は高いことが好ましい。したがって、基材（発泡体シート）の気泡率は、５０％以上が好ましく、６０％以上がより好ましく、６５％以上が更に好ましい。
一方、皮膚貼付材の強度を確保する観点からは、基材（発泡体シート）の気泡率は、８５％以下が好ましく、８０％以下がより好ましく、７５％以下が更に好ましい。
【００２６】
基材（発泡体シート）の材質は特に限定されないが、例えば、非晶質系の架橋タイプであって、例えば、ポリウレタン、ポリオレフィン（ポリエチレン、ポリプロピレン、および、それらのコポリマーなど）、シリコーン、アクリル、ゴムなどが挙げられ、好ましくはゴム、ポリエチレン、ポリウレタンが挙げられる。
基材の製造方法も特に限定されず、例えば適宜公知の方法により製造することができる。
なお、基材は発泡体シートの気泡どうしが連続気泡構造であっても、独立気泡構造であってもよい。発泡体シート内の気泡のうち、他の気泡とつながっているものを連続気泡、つながっていないものを独立気泡という。
【００２７】
また、皮膚に貼付される粘着剤層（第１の粘着剤層）は、皮膚接着力の調整が容易であること、皮膚刺激性が少ないことなどから、アクリル系共重合体を含む。
【００２８】
アクリル系共重合体としては特に限定されるものではないが、例えば、（メタ）アクリル酸アルキルエステル単量体、およびアルコキシ基含有エチレン性不飽和単量体を含む単量体混合物から得られるアクリル系共重合体を用いることが好ましい。
【００２９】
（メタ）アクリル酸アルキルエステル単量体は、粘着剤層に良好な皮膚貼付性を付与する主成分となるものであり、特にアルキル基の炭素数が６以上、さらには６〜１８の長鎖アルキル基を用いると効果的である。なお、（メタ）アクリル酸アルキルエステル単量体は、皮膚に対する刺激性が比較的少なく、長時間の使用によっても粘着力の低下が起こりにくいという利点を有するものである。
【００３０】
このような（メタ）アクリル酸アルキルエステル単量体としては、例えば、アクリル酸もしくはメタクリル酸のブチルエステル、プロピルエステル、オクチルエステル、ノニルエステル、デシルエステル、ドデシルエステル、ラウリルエステルなどを一種もしくは二種以上併用して用いることができる。なお、これらのアルキルエステル鎖は直鎖であっても、分岐鎖であってもよい。
【００３１】
アルコキシ基含有エチレン性不飽和単量体は、アクリル系共重合体に水蒸気透過性、所謂透湿性を付与する成分である。このようなアルコキシ基含有エチレン性不飽和単量体は特に限定されないが、例えば、メトキシポリエチレングリコールアクリレート、エトキシジエチレングリコールアクリレート、ブトキシジエチレングリコールアクリレート、メトキシエチルアクリレート、エトキシエチルアクリレート、ブトキシエチルアクリレートなどの炭素数が１〜４のアルコキシ基を有するアルコキシアルキルアクリレートであることが好ましい。
【００３２】
また、アクリル系共重合体は、カルボキシル基含有エチレン性不飽和単量体を含む単量体混合物から得られるアクリル系共重合体であることが好ましい。カルボキシル基含有エチレン性不飽和単量体は、得られる共重合体の凝集力を向上させる成分であり、粘着剤層の特性を調整する上で有用である。このような単量体の代表例としては、アクリル酸、イタコン酸、クロトン酸、フマール酸、（無水）マレイン酸などが挙げられる。これらのうち、共重合性や取扱性などの点で好ましい単量体としては、アクリル酸が挙げられる。
【００３３】
上記粘着剤を構成するアクリル系共重合体は、上記（メタ）アクリル酸アルキルエステル単量体とアルコキシ基含有エチレン性不飽和単量体とが共重合することによって得られるものであることが好ましく、（メタ）アクリル酸アルキルエステル単量体とアルコキシ基含有エチレン性不飽和単量体とカルボキシル基含有エチレン性不飽和単量体とが共重合することによって得られるものであることがより好ましい。
【００３４】
アクリル系共重合体には、上記各単量体以外に、親水性の付与などの各種改質を行うための改質用単量体として、スチレンや酢酸ビニル、Ｎ−ビニル−２−ピロリドンなどの単量体を必要に応じて適宜共重合されてもよい。
【００３５】
アクリル系共重合体における（メタ）アクリル酸アルキルエステル単量体の含有量は、好ましくは４０質量％〜８０質量％、より好ましくは５０質量％〜７５質量％である。（メタ）アクリル酸アルキルエステル単量体の含有量が上記範囲内であれば、良好な皮膚貼着性を有し、皮膚からの剥離の際には当該皮膚に対して糊残り現象が生じず優れた剥離性を有する。
【００３６】
また、アクリル系共重合体におけるアルコキシ基含有エチレン性不飽和単量体の含有量は、好ましくは１０質量％〜６０質量％、より好ましくは２０質量％〜６０質量％、さらに好ましくは２５質量％〜５０質量％である。アルコキシ基含有エチレン性不飽和単量体の含有量が上記範囲内であれば、粘着剤層に優れた透湿性を付与することができる。
【００３７】
なお、カルボキシル基含有エチレン性不飽和単量体を含有させる場合、上述したアルコキシ基含有エチレン性不飽和単量体の含有量は、好ましくは１０質量％〜５０質量％、より好ましくは２０質量％〜４５質量％である。
【００３８】
上記カルボキシル基含有エチレン性不飽和単量体の含有量は、好ましくは１質量％〜１０質量％、より好ましくは３質量％〜８質量％である。カルボキシル基含有エチレン性不飽和単量体の含有量が上記範囲内であれば、粘着剤層に優れた凝集力を付与することができ、糊残り現象などを抑えることができるとともに、皮膚刺激性も抑えることができる。
【００３９】
アクリル系共重合体の分子量測定溶媒に対する可溶分の重量平均分子量は、好ましくは５０万〜２５０万、より好ましくは６０万〜２００万程度である。
【００４０】
なお、ここで重量平均分子量は、ゲルパーミエーションクロマトグラフィー（ＧＰＣ）を用いて測定される値であり、測定サンプルをテトラヒドロフランにて溶解し、０．４５μｍφのメンブレンフィルタを通過する可溶分について行い、ポリスチレン換算にて算出する。
【００４１】
また、皮膚に貼付される粘着剤層（第１の粘着剤層）は、室温（２５℃）で液状もしくはペースト状の成分を含む。室温で液状もしくはペースト状の成分は、粘着剤層に柔軟性を付与し、当該粘着剤が皮膚と接触した場合に、皮膚刺激性を抑える成分である。
【００４２】
このような室温で液状もしくはペースト状の成分としては、アクリル系共重合体と相溶するものであれば特に制限はない。例えば、フタル酸、マレイン酸、アジピン酸、ステアリン酸や各種脂肪酸とアルキルアルコールとのエステル類、エチレングリコール、グリセリン、ソルビタンなどの多価アルコールとのエステル類などを用いることができる。より具体的には、１価のアルコールのエステルとしては、ジブチルフタレート、ジ−２−エチルヘキシルフタレート、ジブチルアジペート、ジ−２−エチルヘキシルセバケート、ジブチルマレエート、ミリスチン酸エチル、ミリスチン酸イソプロピル、パルミチン酸イソプロピル、ステアリン酸ブチル、イソステアリン酸イソプロピル、ラウリン酸ヘキシル、乳酸セチル、乳酸ミリスチル、フタル酸ジエチル、ミリスチン酸オクチルドデシル、オレイン酸オクチルドデシル、ジメチルオクタン酸ヘキシルデシル、２−エチルへキサン酸セチル、２−エチルヘキサン酸イソセチル、２−エチルヘキサン酸ステアリル、コハク酸ジオクチル等が挙げられる。また、２価以上のアルコールのエステルとしては、ジカプリル酸プロピレングリコール、ジカプリン酸プロピレングリコール、ジイソステアリン酸プロピレングリコール、モノカプリル酸グリセリル、トリカプリル酸グリセリル、トリ−２−エチルヘキサン酸グリセリル、トリカプリン酸グリセリル、トリラウリン酸グリセリル、トリイソステアリン酸グリセリル、トリオレイン酸グリセリル、トリオレイン酸ソルビタン、トリ−２−エチルヘキサン酸トリメチロールプロパンなどを１種もしくは２種以上併用して使用することができる。室温で液状もしくはペースト状の成分は、アクリル系共重合体との相溶性の観点から、カルボン酸エステルが好ましく、グリセリン脂肪酸エステルがより好ましく、飽和脂肪酸のグリセリンエステルが更に好ましい。
【００４３】
また、上記脂肪酸として、カプリル酸、カプリン酸、２−エチルヘキシル酸等の飽和脂肪酸を挙げることができ、これらの単独もしくは２以上を用いることができる。これらの飽和脂肪酸は不飽和二重結合を有さないので、粘着剤、すなわち粘着剤層の酸化劣化を防止することができる。
【００４４】
飽和脂肪酸として上述のようなカプリル酸等を用いた場合、各種飽和脂肪酸とアルコールとのエステル類として、トリカプリル酸グリセリルやトリカプリン酸グリセリル、トリ−２−エチルヘキサン酸グリセリルが得られる。これらのカルボン酸エステルの中でも、アクリル系共重合体との相溶性などの点からは、特にトリカプリル酸グリセリルを用いることが好ましい。
【００４５】
なお、室温で液状もしくはペースト状の成分の含有量は、例えば、アクリル系共重合体１００質量部に対して２０質量部〜１００質量部であることが好ましい。当該成分の含有量が上記範囲にあることによって、粘着剤層に十分な柔軟性を付与することができるため、良好な皮膚貼付性を有するとともに、皮膚から貼付材を剥離する際の物理的な皮膚刺激を抑え、良好な剥離性を実現することができる。
【００４６】
また、皮膚に貼付される粘着剤層（第１の粘着剤層）は、皮膚への接着力を向上させるため、さらに粘着付与剤を含むことが好ましい。このような粘着付与剤にはロジン系、テルペン系等を用いることができる。また、粘着付与剤の軟化点は６０℃以上が好ましく、８０℃以上がより好ましく、１００℃以上が更に好ましい。
【００４７】
なお、粘着付与剤の含有量は、例えば、アクリル系共重合体１００質量部に対して５質量部〜５０質量部であることが好ましく、５質量部〜３０質量部であることがより好ましく、５質量部〜２０質量部であることが更に好ましい。
【００４８】
また、皮膚に貼付される粘着剤層（第１の粘着剤層）には、本発明の目的を逸脱しない範囲で、必要に応じて公知の可塑剤や軟化剤、充填剤、安定化剤、抗酸化剤、抗菌剤、殺菌剤等の各種添加剤を適宜配合してもよい。
【００４９】
また、皮膚に貼付される粘着剤層（第１の粘着剤層）には、適度な凝集力を付与するために架橋処理を施すことが好ましい。架橋処理としては、電子線やγ線、Ｘ線などの電離性放射線の照射による物理的架橋と、架橋剤による化学的架橋とがあるが、取扱い性や再現性良く架橋を施すという観点から架橋剤による化学的架橋処理を施すことが好ましい。例えば、粘着剤層を構成する材料を配合した粘着剤組成物に架橋剤を添加して、加熱処理することで架橋処理が施される。このような架橋剤としては、イソシアネート系架橋剤、過酸化物系架橋剤、金属キレート系架橋剤など架橋処理する際に使用される架橋剤を用いることができる。
【００５０】
上記のようにして架橋処理を施した粘着剤層は、架橋度合いによって適度な皮膚貼付性と凝集性とのバランスを保持するものであるが、アクリル系共重合体の分子量や分子量分布もこれらの調整に対して影響を与えるものである。
【００５１】
また、皮膚に貼付される粘着剤層（第１の粘着剤層）は、粘着力を向上させる観点からは厚いことが好ましいが、厚すぎると、皮膚に貼付している際に、端部が引っかかってはがれやすくなったり、端部から粘着剤層がはみ出たり、端部が汚れやすくなったりする。
上記より、粘着剤層（第１の粘着剤層）の厚みは５０μｍ以上が好ましく、６０μｍ以上がより好ましく、また、１２０μｍ以下が好ましく、１００μｍ以下がより好ましい。
【００５２】
粘着剤層（第１の粘着剤層）は、基材の面の全体に形成されていてもよく、部分的に形成されていてもよい。通気性の観点からは、粘着剤層は部分的に形成されていることが好ましい。粘着剤層を部分的に形成する際の形状は特に限定されないが、例えば、格子状、線状（直線状や波線状など）、ドット状（点状または島状）等の所定のパターン形状を有していてもよい。
【００５３】
また、本実施形態の皮膚貼付材が、基材の片面（第１の面）に部分的に形成された粘着剤層（第１の粘着剤層）と、基材の他面（第２の面）に形成された他の粘着剤層（第２の粘着剤層）を有する場合において、第２の粘着剤層の厚みは特に限定されないが、例えば３０〜８０μｍであり、好ましくは４０〜７０μｍである。
なお、この場合において、第２の粘着剤層の組成は、上述した第１の粘着剤層の組成と同じであってもよく、あるいは異なっていてもよい。例えば、第２の粘着剤層はアクリル系共重合体と、室温で液状もしくはペースト状の成分とを含んでもよく、あるいは含まなくてもよい。また、第２の粘着剤層を形成する粘着剤としては、アクリル系粘着剤以外にも、ゴム系粘着剤、ウレタン系粘着剤、シリコーン系粘着剤等をも使用可能である。
また、第２の粘着剤層は基材の他面（第２の面）の全体に形成されてもよく、部分的に形成されてもよい。
【００５４】
本実施形態の皮膚貼付材は、本発明の効果を奏する限りにおいて、上記の基材と粘着剤層以外の層を備えてもよい。
また、本実施形態の皮膚貼付材は、粘着剤層の表面の汚染を防ぐため、使用時まで粘着剤層が保護されていることが好ましい。粘着剤の保護の方法としては、例えば、粘着剤層に剥離ライナーを貼り合せて保護する方が挙げられる。また、片面のみが粘着面である場合は、基材の粘着剤層が形成されていない面を剥離処理し、当該面に粘着剤層を貼り合せるようにして皮膚貼付材を巻回して粘着剤層を保護してもよい。加えて、両面が粘着面である場合は、両面に剥離処理面を有する剥離ライナーの一方の剥離処理面を一方の粘着面に貼り合わせた上で、該剥離ライナーの他方の剥離処理面が他方の粘着面に接触するように皮膚貼付材を巻回して両粘着剤層を保護してもよい。
【００５５】
＜製造方法＞
本実施形態の皮膚貼付材の製造方法は特に限定されない。例えば、粘着剤層と基材を別々に形成した後これらを貼り合せてもよいし、あるいは基材上に粘着剤の溶液を塗布し、乾燥することにより粘着剤層を形成してもよい。
【実施例】
【００５６】
以下に実施例および比較例を挙げて本発明の効果についてより具体的に説明するが、本発明はこれらに何ら限定されるものではない。なお、以下において「部」および「％」とは、それぞれ「質量部」および「質量％」を意味する。【００５７】
［基材の製造］
（基材１）
スチレン−ブタジエン共重合体混合物（商品名：ＡＨ７４８−Ｍ４、株式会社イーテック製）７５ｇに、加硫促進剤（商品名：ＣＬＦＢ−２、株式会社イーテック製）２．８８ｇを添加した後、攪拌機を用いて１８００ｒｐｍの回転速度で５分間撹拌した。この溶液を剥離処理されたポリエチレンテレフタレートフィルム（商品名：ダイヤホイルＭＲＦ３８、三菱ケミカル株式会社製）の剥離処理面に乾燥後の厚みが０．３２５ｍｍになるように塗布した後、１３０℃で１０分間乾燥し、その後塗布面にプラズマ処理を行い、基材２を得た。なお、基材２は連続気泡を有する多孔質シートであった。【００５８】
（基材２）
基材２として、ポリプロピレン発泡体シート（商品名：ＦＯＬＥＣ  ＯＰＮ  １．０ｔ、株式会社イノアックコーポレーション製）を用意した。なお、基材２は連続気泡を有する多孔質シートであった。【００５９】
（基材３）
基材３として、ポリエチレンテレフタレート不織布シート（商品名：ソンタラ＃８０１０、デュポン株式会社製）を用意した。【００６０】
（基材４）
ポリウレタンフィルム（商品名：エスマーＵＲＳ−２１０、日本マタイ株式会社製）にコロナ処理を施して基材４を得た。【００６１】
（基材５）
基材５として、ポリエチレンテレフタレートフィルム（商品名：ダイヤホイル Ｔ１００−３８、三菱ケミカル株式会社製）を用意した。【００６２】
（基材６）
ポリエチレン発泡体シート（商品名：ボラーラＸＬ−Ｈ＃０３００１（８０）、積水化学工業株式会社製）にコロナ処理を施して基材６を得た。なお、基材６は連続気泡を有さず、独立気泡のみを有する多孔質シートであった。【００６３】
［基材の評価］
上記基材１〜６について、以下のようにして厚み、密度、気泡率、破断強度、破断伸びを測定した。【００６４】
（厚み）
各基材について、ダイヤルゲージを用いて５点の厚みを測定し、測定結果の平均値を各基材の厚みとした。【００６５】
（密度）
各基材を５ｃｍ×５ｃｍに切断して、重量を測定した。測定された重量と、上記の厚みとを用いて、下記式により密度を算出した。
密度（ｇ／ｃｍ３）＝重量（ｇ）／（５×５×厚み（ｃｍ３））【００６６】
（気泡率）
下記式により各基材の気泡率を算出した。
気泡率（％）＝（１×基材材料の比重−密度）×１００【００６７】
（破断強度、破断伸び）
各基材を幅２０ｍｍ、長さ１００ｍｍに切断し、引張試験機（商品名：オートグラフ  ＡＧ−ＩＳ、株式会社島津製作所製）にチャック間距離４０ｍｍで設置して引張り速度３００ｍｍ／ｍｉｎで引っ張り、破断した際の荷重と伸びを測定した。同様の測定を３回行い、平均値を各基材の破断強度、破断伸びとした。【００６８】
［皮膚貼付材の製造］
（実施例１）
アクリル系共重合体（イソノニルアクリレート：２−メトキシエチルアクリレート：アクリル酸＝６５部：３０部：５部からなる共重合体）１００部に、トリカプリル酸グリセリル３０部、粘着付与剤としてのロジンエステル類（商品名：ハリタックＰＣＪ、ハリマ化成株式会社製）１０部、架橋剤としての三官能性イソシアネート化合物（商品名：コロネートＨＬ、東ソー株式会社製）０．０５部をトルエン中にて配合して均一な粘着剤溶液（粘着剤Ａ）を作製した。
次に、この粘着剤溶液を剥離紙（商品名：ＫＰ−６４シロマルＤ  マルミズ、リンテック株式会社製）の剥離処理面に、乾燥後の厚みが７０μｍとなるように塗布し、幅０．５ｍｍ、振幅５０ｍｍ、周期１４０ｍｍ、ピッチ５ｍｍの波状の溝を設けた後、１３０℃で３分間乾燥して粘着剤層を形成した。次いで、形成した粘着剤層を基材１のプラズマ処理面に転写して貼り合わせ、６０℃で７２時間放置し、実施例１の皮膚貼付材を得た。【００６９】
（実施例２〜３、比較例１〜４）
トリカプリル酸グリセリルの添加量を２０質量部、三官能性イソシアネート化合物の添加量を０．０７質量部とした以外は粘着剤Ａと同様にして得られた粘着剤溶液（粘着剤Ｂ）を使用した以外は実施例１と同様にして、実施例２の皮膚貼付材を得た。
基材１にかえて基材２を使用した以外は実施例１と同様にして、実施例３の皮膚貼付材を得た。
基材１にかえて基材３を使用した以外は実施例１と同様にして、比較例１の皮膚貼付材を得た。
基材１にかえて基材４を使用し、基材４のコロナ処理面に粘着剤層を形成した以外は実施例１と同様にして、比較例２の皮膚貼付材を得た。
基材１にかえて基材５を使用した以外は実施例１と同様にして、比較例３の皮膚貼付材を得た。
基材１にかえて基材６を使用し、基材６のコロナ処理面に粘着剤層を形成した以外は実施例１と同様にして、比較例４の皮膚貼付材を得た。【００７０】
［皮膚貼付材の評価］
各例の皮膚貼付材について、以下のようにして応力緩和率を測定し、また、貼付感及び長期貼付性を評価した。結果を表１に示す。【００７１】
（応力緩和率）
測定ステージ上に各例の皮膚貼付材を貼付し、その上に２５ｃｍの高さから８．９ｇの球を落下させた際にステージが受けるエネルギーＥ１を測定した。また、測定ステージ上に皮膚貼付材を貼付しなかった以外は同様にしてエネルギーＥ０を測定した。これらより、下記式（１）により応力緩和率を算出した。
応力緩和率（％）＝［（Ｅ０−Ｅ１）／Ｅ１］×１００      （１）【００７２】
（貼付感）
各例の皮膚貼付材を１０ｍｍ×５０ｍｍに切断して試験サンプルを製造した。
次いで、剥離紙をはがした試験サンプルの粘着剤層を被験者の人差し指の関節部分に貼付した。その後被験者が人差し指を曲げ、以下の基準で貼付け感を評価した。
５：まったくツッパリ感を感じない
４：気にならない程度のツッパリ感を感じる
３：少し気になるが生活できる程度のツッパリ感を感じる
２：気になるが、剥がさずに耐えて生活できる程度のツッパリ感を感じる
１：剥がさなくては耐えられない程度のツッパリ感を感じる【００７３】
（長期貼付性）
各例の皮膚貼付材を直径３５ｍｍの円形に切断し、基材側の面に直径３０ｍｍ、厚み５ｍｍの重りを両面テープ（商品名：Ｎｏ．５０００ＮＳ、日東電工株式会社製）で貼り合せて、試験サンプルとした。試験サンプルの粘着剤層を被験者の上腕部に貼り合せ、貼り合せたときから、皮膚貼付材の重りからはみ出ている部分が８０％以上剥離するまでの期間を測定した。なお、測定期間は最大７日とし、７日経過時点で皮膚貼付材の重りからはみ出ている部分が８０％以上剥離していないものは、表１に「７日＜」と記載する。【００７４】
【表１】
2020158698.tif 000003
【００７５】
比較例１では厚みが小さく、また、破断強度が大きく、破断伸びが小さい不織布を基材として使用した。比較例１の皮膚貼付材は応力緩和率（クッション性）が低かったため、これを用いてウェアラブルデバイスを皮膚に装着した場合、皮膚刺激が大きい。また、比較例１の皮膚貼付材は、貼付感及び長期貼付性の評価結果が悪かった。
比較例２では厚みが小さく、また、密度が大きいウレタンフィルムを基材として使用した。比較例２の皮膚貼付材は応力緩和率（クッション性）が低かったため、これを用いてウェアラブルデバイスを皮膚に装着した場合、皮膚刺激が大きい。
比較例３では厚みが小さく、また、破断強度が大きく、密度が大きいポリエチレンテレフタレートフィルムを基材として使用した。比較例３の皮膚貼付材は応力緩和率（クッション性）が低かったため、これを用いてウェアラブルデバイスを皮膚に装着した場合、皮膚刺激が大きい。また、比較例３の皮膚貼付材は、貼付感及び長期貼付性の評価結果が悪かった。
比較例４では、基材の厚みが十分ではないため、応力緩和率（クッション性）が不十分であり、これを用いてウェアラブルデバイスを皮膚に装着した場合、ウェアラブルデバイスによる皮膚面への圧痕等が生じるおそれがある。
一方、実施例１〜３の皮膚貼付材は、応力緩和率（クッション性）が高かったため、これを用いてウェアラブルデバイスを皮膚に装着した場合、皮膚刺激が小さい。また、実施例１〜３の皮膚貼付材は、貼付感及び長期貼付性の評価結果が良好で、貼付面に炎症の発生などはなかった。【００７６】
以上、本発明の好ましい実施の形態について説明したが、本発明は、上述した実施の形態に制限されるものではなく、本発明の範囲を逸脱しない範囲において、上述した実施の形態に種々の変形及び置換を加えることができる。【００７７】
なお、本出願は、２０１９年１月２８日付で出願された日本特許出願（特願２０１９−０１２１９６）に基づくものであり、その内容は本出願の中に参照として援用される。
【符号の説明】
【００７８】
１、１１、２１  皮膚貼付材
２、１２、２２  基材
３、１３、２３  粘着剤層（第１の粘着剤層）
１４  他の粘着剤層（第２の粘着剤層）
１５、２５  皮膚
１６、２６  ウェアラブルデバイス
【図１】
2020158698.tif 000004
【図２】
2020158698.tif 000005
【図３】
2020158698.tif 000006
【国際調査報告】
2020158698.tif 000007
2020158698.tif 000008
2020158698.tif 000009
2020158698.tif 000010